(57)【要約】      （修正有）【課題】  電子写真捺染用電子写真現像剤において、帯電特性、分散性、色特性が優れ画像濃度が高い電子写真捺染用イエロー現像剤及び電子写真捺染方法を提供する。【解決手段】  着色剤を担体液に分散用樹脂と共に分散させた現像剤粒子を電子写真方式により捺染布に直接捺染する電子写真捺染方法において、着色剤としてキノフタロン系の染料を含有することを特徴とする電子写真捺染用イエロー現像剤を主たる構成にする。【選択図】なし【特許請求の範囲】
【請求項１】
着色剤を担体液に分散用樹脂と共に分散させた現像剤粒子を電子写真方式により捺染布に直接捺染する電子写真捺染方法に用いられる電子写真捺染用現像剤であって、着色剤として下記一般式（１）又は（２）で表わされる染料を含有することを特徴とする電子写真捺染用イエロー現像剤。
【化１】
2006208986.tif 000008
一般式（１）
【化２】
2006208986.tif 000009
一般式（２）
（式中Ｒ1はＨ、ＣnＨ2n+1、ハロゲン、Ｒ2はＨ又はＯＨである。）
【請求項２】
着色剤を担体液に分散用樹脂と共に分散させた現像剤粒子を電子写真方式により捺染布に直接捺染する電子写真捺染方法に用いられる電子写真捺染用現像剤であって、着色剤として一般式（１）又は（２）で表わされる染料を、体積抵抗１０9Ω・cm以上の高抵抗低誘電率の担体液中に分散させたことを特徴とする電子写真捺染用イエロー現像剤。
【請求項３】
着色剤を担体液に分散用樹脂と共に分散させた電子写真捺染用イエロー現像剤において、前記染料の純度が８０〜１００％であることを特徴とする請求項１又は２記載の電子写真捺染用イエロー現像剤。
【請求項４】
着色剤を担体液に分散用樹脂と共に分散させた電子写真捺染用イエロー現像剤において、担体液が沸点１００〜３５０℃の脂肪族飽和炭化水素であることを特徴とする請求項１から３のいずれか１項に記載の電子写真捺染用イエロー現像剤。
【請求項５】
着色剤を担体液に分散用樹脂と共に分散させた電子写真捺染用イエロー現像剤において、樹脂の少なくとも一部にアルカリ可溶性樹脂又は水溶性樹脂を含有することを特徴とする請求項１から４のいずれか１項に記載の電子写真捺染用イエロー現像剤。
【請求項６】
着色剤を担体液に分散用樹脂と共に分散させた電子写真捺染用イエロー現像剤の前記アルカリ可溶性又は水溶性樹脂において、該樹脂の酸価が０〜２０００mg/ＫＯＨであることを特徴とする請求項５記載の電子写真捺染用イエロー現像剤。
【請求項７】
着色剤を担体液に分散用樹脂と共に分散させた電子写真捺染用イエロー現像剤において、前記着色剤染料がフミン酸、フミン酸塩又はフミン酸誘導体の存在下に水溶性樹脂を用いて混練又はフラッシング処理されていることを特徴とする請求項１から６のいずれか１項に記載の電子写真捺染用イエロー現像剤。
【請求項８】
着色剤を担体液に分散用樹脂と共に分散させた電子写真捺染用イエロー現像剤において、前記着色剤の平均粒径が０．１〜５μmであることを特徴とする請求項１から７のいずれか１項に記載の電子写真捺染用イエロー現像剤。
【請求項９】
請求項１から８のいずれか１項に記載の電子写真捺染用イエロー現像剤を使用し、静電潜像を感光体上に現像後、転写ローラで圧力をかけ、画像を転写させることを特徴とする電子写真捺染方法。
【請求項１０】
請求項１から８のいずれか１項に記載の電子写真捺染用イエロー現像剤を使用する電子写真捺染方法において、静電潜像を感光体上に現像し、中間転写体に画像を1次転写後、転写画像を２次転写させることを特徴とする電子写真捺染方法。
【請求項１１】
請求項１から８のいずれか１項に記載の電子写真捺染用イエロー現像剤を使用する電子写真捺染方法において、前記２次転写前に前記中間転写体に溶媒を吹きかける工程を含むことを特徴とする電子写真捺染方法。
【請求項１２】
請求項１から８のいずれか１項に記載の電子写真捺染用イエロー現像剤を使用する電子写真捺染方法において、感光体の線速に対して、画像を現像するための現像ローラの線速が１.２〜6倍、過剰溶剤を除去するスクイズローラの線速が１．２〜４倍であることを特徴とする電子写真捺染方法。
【請求項１３】
請求項１から８のいずれか１項に記載の電子写真捺染用イエロー現像剤を使用する電子写真捺染方法を使用し、タンデム型に感光体を配置し、ベルト上に貼りつけた捺染布に画像を転写し、フルカラー捺染することを特徴とする電子写真捺染方法。
【発明の詳細な説明】
【技術分野】
【０００１】
本発明は、電子写真方式による捺染用現像剤及びその捺染方法に関し、特に帯電特性、分散性、色特性が優れ画像濃度が高い電子写真捺染用イエロー現像剤とその捺染方法に関する。
【背景技術】
【０００２】
従来、捺染法としては、糸、編織物、二次製品等色々な形態の繊維品に適用され、版形式及び機械操作によって凹版を用いるローラ捺染、孔版によるスクリーン、型紙捺染が主流である。スクリーン捺染には手工捺染、半自動スクリーン捺染機、自動走行スクリーン捺染機による捺染、フラット型及びロータリー式自動スクリーン捺染機による捺染などがある。
【０００３】
しかし、ローラ捺染は、金属ローラに図柄を彫刻する工程が煩雑でローラの取り扱い等も大変であり、スクリーン捺染は、スクリーンの製造に時間がかかり、捺染作業に手間がかかる等の問題があった。また、ロータリー式スクリーン捺染もスクリーンの製作、ローラの彫刻等に時間がかかる等の問題があった。このように従来からの捺染法はその製作工程が煩雑で、出来上がりまで長期間費やされるため、簡便な捺染法が望まれていた。
【０００４】
一方、近年従来の彫刻製版工程を省略し、短期間で製作が可能なインクジェットを用いた捺染方法が提案されており（例えば特許文献１、２参照）、特に蛍光色素を用いたものが知られている（例えば特許文献３〜５参照）。しかし、インクジェットによる捺染方式は、濃度を上げることができない、捺染していくうちに濃度が変化してしまう等の欠点があった。
【０００５】
これらの問題を総じて解決するため、電子写真方式を用いた捺染方法が最近開発されている（例えば特許文献６、７参照）。この方法は、感光体上に静電潜像を形成し、現像剤を付着させ、これを布類に転写し、熱により現像剤を定着させるものである。しかし、この電子写真方式による捺染方法は乾式現像剤を用いたものであり、現像剤層厚が厚いため、肌触りが良くない、樹脂により物理的に繊維に付着させているため、摩擦堅牢度、耐洗濯特性が劣る等の問題があった。
【０００６】
又、液体現像剤を用いた電子写真方式による捺染法も考案されている（例えば特許文献８、９参照）。これは、昇華染料を用いた液体現像剤をイオン流により現像し、図柄を転写物に印刷し、これを布類に重ね合せ昇華熱転写するものである。
【０００７】
この方法は、肌触り等も自然で、簡便な方法であるが、カラーの場合、2色目に重ねた濃度が出にくい、耐洗濯性に劣る等の欠点があった。また、布の裏面まで現像剤が染込まず、両面捺染する必要があった。加えて作業が煩雑で、布に転写後、不要になった紙（転写物）がムダになるなどの問題があった。
【特許文献１】特開平１０−１９５７７６号公報
【特許文献２】特許第２９９５１３５号公報
【特許文献３】特開２００３−９６３４０号公報
【特許文献４】特開平７−２７８４８２号公報
【特許文献５】特開平８−２２６０８３号公報
【特許文献６】特開平５−０２７４７４号公報
【特許文献７】特開平５−０３３２７５号公報
【特許文献８】特開平９−７３１９８号公報
【特許文献９】特開平１０−２３９９１６号公報
【発明の開示】
【発明が解決しようとする課題】
【０００８】
本発明は、上述した実情を考慮してなされたもので、帯電特性、分散性が良好で、色特性が優れ画像濃度が高い捺染用電子写真イエロー現像剤及びその捺染方法を提供することを目的とする。また、捺染の作業性を大幅に効率化し、オンデマンド性を持たせた、ムダのない捺染方法を提供することを目的とする。
【課題を解決するための手段】
【０００９】
上記の課題を解決するために、請求項１に記載の発明は、着色剤を担体液に分散用樹脂と共に分散させた現像剤粒子を電子写真方式により捺染布に直接捺染する電子写真捺染方法に用いられる電子写真捺染用現像剤であって、着色剤として下記一般式（１）又は（２）で表わされる染料を含有する電子写真捺染用イエロー現像剤を最も主要な特徴とする。
【化１】
2006208986.tif 000002
一般式（１）
【化２】
2006208986.tif 000003
一般式（２）
（式中Ｒ1はＨ、ＣnＨ2n+1、ハロゲン、Ｒ2はＨ又はＯＨである。）
【００１０】
請求項２に記載の発明は、着色剤を担体液に分散用樹脂と共に分散させた現像剤粒子を電子写真方式により捺染布に直接捺染する電子写真捺染方法に用いられる電子写真捺染用現像剤であって、着色剤として一般式（１）又は（２）で表わされる染料を、体積抵抗１０9Ω・cm以上の高抵抗低誘電率の担体液中に分散させた電子写真捺染用イエロー現像剤を主要な特徴とする。
【００１１】
請求項３に記載の発明は、着色剤を担体液に分散用樹脂と共に分散させた電子写真捺染用イエロー現像剤において、前記染料の純度が８０〜１００％である請求項１又は２記載の電子写真捺染用イエロー現像剤を主要な特徴とする。
【００１２】
請求項４に記載の発明は、着色剤を担体液に分散用樹脂と共に分散させた電子写真捺染用イエロー現像剤において、担体液が沸点１００〜３５０℃の脂肪族飽和炭化水素である請求項１から３のいずれか１項に記載の電子写真捺染用イエロー現像剤を主要な特徴とする。
【００１３】
請求項５に記載の発明は、着色剤を担体液に分散用樹脂と共に分散させた電子写真捺染用イエロー現像剤において、樹脂の少なくとも一部にアルカリ可溶性樹脂又は水溶性樹脂を含有する請求項１から４のいずれか１項に記載の電子写真捺染用イエロー現像剤を主要な特徴とする。
【００１４】
請求項６に記載の発明は、着色剤を担体液に分散用樹脂と共に分散させた電子写真捺染用イエロー現像剤の前記アルカリ可溶性又は水溶性樹脂において、該樹脂の酸価が０〜２０００mg/ＫＯＨである請求項５記載の電子写真捺染用イエロー現像剤を主要な特徴とする。
【００１５】
請求項７に記載の発明は、着色剤を担体液に分散用樹脂と共に分散させた電子写真捺染用イエロー現像剤において、前記着色剤染料がフミン酸、フミン酸塩又はフミン酸誘導体の存在下に水溶性樹脂を用いて混練又はフラッシング処理されている請求項１から６のいずれか１項に記載の電子写真捺染用イエロー現像剤を主要な特徴とする。
【００１６】
請求項８に記載の発明は、着色剤を担体液に分散用樹脂と共に分散させた電子写真捺染用イエロー現像剤において、前記着色剤の平均粒径が０．１〜５μｍである請求項１から７のいずれか１項に記載の電子写真捺染用イエロー現像剤を主要な特徴とする。
【００１７】
請求項９に記載の発明は、請求項１から８のいずれか１項に記載の電子写真捺染用イエロー現像剤を使用し、静電潜像を感光体上に現像後、転写ローラで圧力をかけ、画像を転写させる電子写真捺染方法を最も主要な特徴とする。
【００１８】
請求項１０に記載の発明は、請求項１から８のいずれか１項に記載の電子写真捺染用イエロー現像剤を使用する電子写真捺染方法において、静電潜像を感光体上に現像し、中間転写体に画像を1次転写後、転写画像を２次転写させる電子写真捺染方法を主要な特徴とする。
【００１９】
請求項１１に記載の発明は、請求項１から８のいずれか１項に記載の電子写真捺染用イエロー現像剤を使用する電子写真捺染方法において、前記２次転写前に前記中間転写体に溶媒を吹きかける工程を含む電子写真捺染方法を主要な特徴とする。
【００２０】
請求項１２に記載の発明は、請求項１から８のいずれか１項に記載の電子写真捺染用イエロー現像剤を使用する電子写真捺染方法において、感光体の線速に対して、画像を現像するための現像ローラの線速が１．２〜６倍、過剰溶剤を除去するスクイズローラの線速が１．２〜４倍である電子写真捺染方法を主要な特徴とする。
【００２１】
請求項１３に記載の発明は、請求項１から８のいずれか１項に記載の電子写真捺染用イエロー現像剤を使用する電子写真捺染方法を使用し、タンデム型に感光体を配置し、ベルト上に貼りつけた捺染布に画像を転写し、フルカラー捺染する電子写真捺染方法を最も主要な特徴とする。
【発明の効果】
【００２２】
本発明によれば、着色剤を担体液に分散用樹脂と共に分散させた現像剤粒子を電子写真方式により捺染布に直接捺染する電子写真捺染方法に用いられる電子写真捺染用現像剤であって、着色剤として下記一般式（１）又は（２）で表わされる染料を含有することを特徴とする電子写真捺染用イエロー現像剤により、オンデマンド性に優れ帯電特性が良好で画像濃度の高い捺染が可能になる。
【００２３】
また、静電潜像を感光体に現像後、中間転写体に画像転写後、画像を形成させると、平滑性の悪い紙や布への転写性を良好にすることが可能となった。
【００２４】
さらに、タンデム型に感光体を配置し、ベルト上に貼りつけた布に画像を転写すると、高速で高画品質のフルカラー捺染を提供することが可能となった。
【発明を実施するための最良の形態】
【００２５】
以下、図面を参照して、本発明の実施形態を詳細に説明する。
本発明は着色剤を分散させた現像剤粒子を電子写真方式により、捺染布に直接捺染することを特徴とした電子写真捺染方法において、着色剤として前記一般式（１）又は（２）を含有することを特徴とする電子写真捺染現像剤である。
【００２６】
体積抵抗109Ω・cm以上高抵抗低誘電率の担体液中に、一般式（１）又は（２）の染料を分散させた電子写真液体捺染現像剤においては、特に高品質の捺染が得られる。
【００２７】
捺染用のイエロー染料はアントラキノン系、メチン系、キノリン系、ニトロ系、キノフタロン系、クマリン系などが一般に用いられるが、電子写真捺染用イエロー現像剤においてはキノフタロン系の一般式（１）又は（２）の染料を用いることにより帯電特性、色特性、画像濃度において優れた性能が得られる。一般の捺染インクでは版を用いて画像を作成するためインクの電気的な特性は意味を持たないが、電子写真の場合はプラスあるいはマイナスの電気的な特性により像を形成しているため帯電特性は非常に重要である。一般式（１）又は（２）の染料を用いることにより帯電特性が良好になる明確な理由は不明であるが染料骨格と電子吸引基、電子供与基との微妙なバランスによるものと考えられる。
一般式（１）又は（２）の例として以下のようなものがある。
【００２８】
【表１】
2006208986.tif 000004
また、一般式（１）又は（２）の黄色染料と一緒に他の黄色染料を混合して使用することもできる。他の黄色染料を使用する場合は全染料分の30%以下が望ましい。
【００２９】
電子写真方式でフルカラー画像を形成する場合は、4原色の混合によるが各色が目標となる現像剤の基準色に近い方が望ましい。印刷分野ではジャパンカラーがその目標基準の一つとして用いられるが、一般式（１）又は（２）の黄色染料は現像剤化した場合この目標値に近く色再現性が良好となる。また一般式（１）又は（２）の黄色染料は着色力が高く、少ない着色剤量でも高濃度を出すことができる。
【００３０】
染料と樹脂とを混合してマスターバッチ化することは高濃度化や帯電性能を安定化させる場合に有効である。しかし、樹脂の含有量を多くしてしまうと裏面への染込みや繊維の風合が、悪くなるので、着色剤に対して4倍以下の量に抑えることが望ましい。
【００３１】
市販の紛体染料は、染料純度50％程度で、食塩、芒硝が多量に入っている場合が多く、液の抵抗、帯電性に悪影響を与えるため、精製するか、初めから塩類含有量の少ない染料を用いたほうが、良好である。純度80％以上が望ましい。
【００３２】
本発明の液体現像剤に使用される担体液としては、高抵抗で低誘電率のものが良く、イソパラフィン系炭化水素、シリコーン系オイル等が良好である。イソパラフィン系炭化水素は、アイソパーＣ、アイソパーＥ、アイソパーＧ、アイソパーＨ、アイソパーＬ、アイソパーＭ、アイソパーＶ、ソルベッソ100、ソルベッソ150、ソルベッソ200、エクソール100/140、エクソールD30、エクソールD40、エクソールＤ80、エクソールＤ110、エクソールＤ130（以上エクソンモービル社製）（エクソン化学）などがあり、シリコーン系オイルとしては、KF96  1〜10000cst（信越シリコン）、SH200、SH344（東レシリコン）、TSF451（東芝シリコン）などがある。
【００３３】
沸点は100〜350℃が望ましい。100℃以下であると転写前に溶媒が揮発しやすく転写性向上の効果が低減したり、臭気、安全性の点や、揮発溶剤蒸気が作業者にとって好ましくない。350℃以上では、溶剤が揮発しにくく、発色工程で溶剤が除去できず発色特性に問題が生じる。350℃以下であれば、後工程の加熱、スチーミングの段階で蒸発させることができる。
【００３４】
また本発明に併用することが好ましい分散用樹脂としては
【化３】
2006208986.tif 000005
一般式（３）
（R1はＨまたはCH3を、ｎは6〜20の整数を表わす。）
であらわされるビニルモノマーＡと、
【化４】
2006208986.tif 000006
一般式（４）
（Ｒ2はＣが1〜4のアルキル基）
で表わされるビニルモノマー及びビニルピリジン、ビニルピロリドン、エチレングリコールジメタクリレート、スチレン、ジビニルベンゼン、ビニルトルエンより選ばれるモノマーＢの各一種ずつもしくは、数種の共重合体、グラフト共重合体があげられる。
【００３５】
また樹脂の一部にはアルカリ可溶性樹脂、水溶性樹脂を含有させると、発色、水洗工程で現像剤中の樹脂が溶解し、布から脱離するため、風合の良好な捺染布が得られる。
【００３６】
発色水洗工程では、100℃前後でスチーミング後、0.1〜2%程度のアルカリで処理する場合があり、アルカリ可溶性樹脂、水溶性樹脂を含有させないと、樹脂分が残り、風合を劣化させる原因となるが、アルカリ可溶性樹脂、水溶性樹脂を含有させることにより、発色水洗工程で樹脂が離脱し、風合の良好な捺染が得られる。
【００３７】
アルカリ可溶性樹脂又は水溶性樹脂は、水溶性メラミン樹脂、水溶性ロジン変性樹脂、水溶性ポリエステル樹脂、水溶性アクリル樹脂、水溶性エポキシ樹脂、ポリビニルアルコール、ポリビニルピロリドン、ポリエチレンイミン、カルボキシメチルセルロース、アルギン酸ソーダ、コラーゲン、ゼラチン、デンプン、キトサン等がある。
【００３８】
商品としては、クラレ社製ポバール(PVA)、イソバン（イソブチレン/マレイン酸樹脂）、ハリマ化成製ネオトール、ハリディプ（アルキッド樹脂、アクリル樹脂）、日本合成化学社製エコアティ（PVA）、ナガセケムテックス社製デコナール（エポキシ樹脂）、日本純薬社製ジュリアー（アクリル樹脂）、カブセン（ポリエステル樹脂）などが挙げられる。
【００３９】
酸価は0〜2000mg/KOHであることが望ましく2000mg/KOHより高いと現像特性が低下する。特に、アルカリ可溶性樹脂又は水溶性樹脂、着色剤をフラッシング処理を行った場合は画像面で優れた現像剤が得られる。
【００４０】
フラッシング処理とは、色素を水に溶かした含水液に、更に樹脂分散媒を加え、フラッシャーと呼ばれるニーダー中で良く混合し、顔料のまわりに存在する水を後から添加される樹脂分散媒によって置換する処理をいう。
【００４１】
この操作により取出される水を排出し、樹脂溶液中に顔料が分散された状態とし乾燥させて、溶剤を除去し、得られた塊を粉砕することにより着色剤の粉末が得られる。
【００４２】
フラッシングする際の着色剤と樹脂の割合は、樹脂100重量部に対して着色剤10〜60重量部が適当である。フラッシング処理には、フミン酸、フミン酸塩（Na塩、NH4塩など）またはフミン酸誘導体の存在下に行うのが特に有利である。これら添加されるフミン酸類の量は、着色剤含水液の0.1〜30重量％程度が適当である。
【００４３】
フミン酸、フミン酸塩、フミン酸誘導体の構造はスフェロコロイド状で各種芳香環が架橋結合し、複雑な構造を形成している。これらの骨格に各種の側鎖や活性基が結合している。活性基の主なものはカルボキシル基およびフェノール基である。構造式としては、Ｃ78Ｈ52Ｏ5(COOH)8(OH)7(CO)2、Ｃ48Ｈ44Ｏ10(COOH)8(OH)6(CO)4(NH2)3(NOH)等がある。これらの効果としては、着色剤、樹脂の分散を高めることである。
【００４４】
乾式捺染現像剤の平均粒径は3〜20μｍが望ましく、3μｍ未満ではチリが生じ、20μｍを超えると色彩、解像性が悪くなる。液体捺染現像剤の平均粒径は0.1〜5μmが望ましく、0.1μm以下では、十分な濃度が得られない場合やニジミが発生しやすくなる場合があり、5μm以上では、色彩、解像性が悪くなる場合がある。
【００４５】
感光体に現像後、転写ローラで0.1〜3Kg/cm2の圧力をかけ転写した場合、平滑性の悪い転写紙や捺染の場合は転写性が向上し、高濃度の画像を形成できる。また、中間転写体を用いて転写する場合も、更に高い圧力がかけられるため転写性が向上する。しかし、中間転写体を用いない場合よりも転写時の溶媒量が少なくなるため、捺染の場合は、２次転写前に中間転写体上に脂肪族炭化水素やシリコーンオイル等の溶媒を吹き付け転写に必要な溶媒量を確保することが望ましい。
【００４６】
吹き付け量は0.20〜0.70mg/ cm2程度が良好である。また、捺染の場合、濃度を向上のためには現像付着量を上げたり、あるいは、現像後リバースローラの溶剤スクイズ量を少なくすることにより、感光体上の現像液量を多くして布への溶剤染込み量を増やすと効果がある。
【００４７】
次に、本発明の画像形成方法の実施例を説明する。図１に本発明の画像形成方法を実施する上での構成例を示す。帯電電圧付与部材１により、感光体２に電荷を与え、露光３により非画像部の電荷を消去する。感光体２はセレン感光体、有機感光体、アモルファスシリコン感光体が使用できる。感光体２の表面電位は、400Ｖ〜1600Ｖの範囲が良好である。感光体２の電荷の残っている潜像を現像ローラ４から供給される液体現像剤５により現像し、リバースローラ６で余剰の現像液５を除去し、転写電圧付与部材７により現像剤の電荷と逆電荷の電圧をかけ捺染布８に転写させる。
【００４８】
現像ローラ４は感光体２と順方向に回転し、リバースローラ６は逆方向に回転させ、感光体２に対する線速は現像ローラ４が1.2倍〜6倍、リバースローラ６の線速は1.2倍〜4倍が効果的である。
【００４９】
現像ローラ４と感光体２のギャップは50〜250μｍ、リバースローラ６と感光体２とのギャップは30〜150μmが良好である。転写電圧は500〜4000Ｖの範囲が良好である。
【００５０】
捺染布８に転写されずに感光体２に残った現像剤５をクリーニングブレード９、クリーニングローラ１０で除去後、感光体２を除電器１１で除電する。また、画像部の電荷を消去し非画像部の電荷を残す現像方式でも同様に画像形成できる。
【００５１】
図２は図１の転写電圧付与部材７をチャージャを用いた方式から転写ローラ１２を用いた方式にした例である。尚、図１に符号を付して説明したものと同一のものの説明は割愛する。チャージャ方式に比べ、転写ローラ１２を用いた方式は転写時の圧力を付与できるため、表面性の荒れた凹凸の大きい布の場合でも転写性が良好である。転写圧は0.1〜3Kg/cm2が良好である。
【００５２】
図３は図２の装置に中間転写部材１３を追加した例である。尚、図２に符号を付して説明したものと同一のものの説明は割愛する。図2の装置よりもさらに高い転写圧力を付与できるため、表面性の荒れた凹凸の大きい布の場合でも転写性が良好である。一次転写圧は0.1〜3Kg／cm2二次転写圧は0.1〜5Kg／cm2が良好である。ただ、中間転写部材への一次転写時に現像剤中の溶媒成分が少なくなり、中間転写部材から布への二次転写に必要な溶媒量が少なくなる場合があるため、二次転写前に溶媒塗布噴霧装置１４による溶媒を吹きかける工程を追加すると効果的である。
【００５３】
図４は感光体２及び前述した感光体周辺に設けられた像形成手段をタンデムに配置し、布搬送ベルト１５上に捺染布８を貼りつけてフルカラー捺染を行う装置の一例である。
【００５４】
電子写真液体捺染現像剤は着色剤、樹脂、担体液をボールミル、キティーミル、ディスクミル、ピンミルなどの分散機に投入、分散、混練を行い濃縮現像剤を調製し、これを本発明の担持液中に分散させることにより現像液を得ることができる。
【実施例１】
【００５５】
表１の染料A（純度50%品）                                             55部
ラウリルメタアクリレート/メチルメタアクリルレート/メタクリル酸/グリシジルメタアクリレート(80/10/5/5)共重合体のアイソパーＨ20％溶液                   110部
ポリオレフィン樹脂（エチレン・酢酸ビニル共重合樹脂）（エバフレックス）（三井・デュポン）                                                           60部
水溶性樹脂  ポバール（PVA）（クラレ）                                60部
アイソパーＨ                                                        180部
荷電制御剤（ナフテン酸ジルコニウム）                                  3部
をボールミルに入れて24時間分散後、さらにアイソパーHを300部加え、１時間分散し、これを濃縮現像剤とした。
この濃縮現像剤100gとアイソパーＨ1Ｌを混合した現像剤により図１の装置で電子写真捺染を行った。
【実施例２】
【００５６】
表１の染料Ｂ（純度90%品）                                            23部
ポリオレフィン樹脂（エチレン・メタクリル酸共重合樹脂）（ニュクレル）（三井・デュポン）                                                               40部
水溶性樹脂  カブセン(水溶性ポリエステル)(ナガセケムテックス)         70部
荷電制御剤（サリチル酸誘導体の金属錯体）                              2部
をブスコニーダで混練、冷却後パルペライザーで粗粉砕しジェットミルで粉砕後分級し平均粒径8.11μmの乾式現像剤を得た。布を紙に張り付け、この現像剤を用いリコー乾式プリンタImagioで捺染をおこなった。
【実施例３】
【００５７】
表１の染料E （純度80%品）                                            60部
ポリオレフィン樹脂（エチレン・酢酸ビニル共重合樹脂）（エバフレックス）（三井・デュポン）                                                             20部
水溶性樹脂  ハリディブ（水溶性アルキド樹脂）（ハリマ化成）           80部
ニトロフミン酸                                                        3部
をニーダ混練、フラッシング処理した。
上記フラッシング混練物                                               60部
ラウリルメタアクリレート/／メチルメタアクリルレート/メタクリル酸/グリシジルメタアクリレート(80/10/5/5)共重合体のアイソパーＨ20％溶液               100部
アイソパーＨ                                                        250部
荷電制御剤（オクタン酸ジルコニウム）                                  5部
をボールミルに入れて24時間分散後、さらにアイソパーHを250部加え、１時間分散し、これを濃縮現像剤とした。
この濃縮現像剤100gとアイソパーＨ1Ｌを混合した現像剤により図２の装置で電子写真捺染を行った。
【実施例４】
【００５８】
実施例１の染料A（純度50%品）を純度90％に精製して用いた以外は、実施例１と同一にして濃縮現像剤を作成した。
この濃縮現像剤100gとアイソパーＨ1Ｌを混合した現像剤により図２の装置で電子写真捺染を行った。
【実施例５】
【００５９】
実施例３の分散媒をアイソパーHからシリコーンオイル（KF-96  2cst）に変えた以外は全て実施例２と同様にして濃縮現像剤を作成した。
この濃縮現像剤100gとシリコーンオイル（KF-96  2cst）を混合した現像剤により図２の装置で電子写真捺染を行った。
【実施例６】
【００６０】
表１の染料F （純度90%品）                                            45部
ポリオレフィン樹脂（エチレン・メタクリル酸共重合樹脂）（ニュクレル）（三井・デュポン）                                                                5部
水溶性樹脂  カブセン(水溶性ポリエステル)(ナガセケムテックス)         95部
を混練粉砕した。
上記混練粉砕物                                                       90部
ラウリルメタアクリレート/メチルメタアクリルレート/メタクリル酸/グリシジルメタアクリレート(80/10/5/5)共重合体のアイソパーＨ20％溶液                 120部
アイソパーＨ                                                        200部
荷電制御剤（ナフテン酸ジルコニウム）                                  2部
をボールミルに入れて24時間分散後、さらにアイソパーHを350部加え、１時間分散し、これを濃縮現像剤とした。
この濃縮現像剤100gとアイソパーMを混合した現像剤により図２の装置で電子写真捺染を行った。
【実施例７】
【００６１】
表１の染料G （純度80%品）                                            40部
ポリオレフィン樹脂（エチレン・メタクリル酸共重合樹脂アイオノマー）（ハイミラン）（三井・デュポン）                                                   95部
水溶性樹脂  カブセン（水溶性ポリエステル）（ナガセケムテックス）      5部
を混練粉砕した。
上記混練粉砕物                                                       90部
ラウリルメタアクリレート/メチルメタアクリルレート/メタクリル酸/グリシジルメタアクリレート(80/10/5/5)共重合体のアイソパーＨ20％溶液                 120部
アイソパーＨ                                                        200部
荷電制御剤（ナフテン酸ジルコニウム）                                  2部
をボールミルに入れて24時間分散後、さらにアイソパーHを350部加え、１時間分散し、これを濃縮現像剤とした。
【００６２】
この濃縮現像剤100gとエクソールD30を混合した現像剤により図２の装置で電子写真捺染を行った。転写布は全てポリエステル布を用いた。実施例１〜７の捺染布を130℃、蒸気0.2Mpaの環境に30分間入れ、アニオン系界面活性剤で良く洗浄し、捺染サンプルを作成した。その結果は次表２の通りであった。
【実施例８】
【００６３】
チャージ転写での画像品質を確認するため、実施例３の現像剤を用い、図１に示した装置により捺染画像を形成した。
【実施例９】
【００６４】
中間転写方式での画像品質を確認するため、実施例３の現像剤を用い、図３に示した装置により捺染画像を形成した。
【実施例１０】
【００６５】
中間転写方式では溶媒が減少し転写性が悪くなるため、溶媒を吹きかけることによる画像品質の向上を確認した。実施例３の現像剤を用い、図３に示した装置を使用して、２次転写前に０．３ｍｇ／ｃｍ2のアイソパーを吹きかけて捺染画像を形成した。
【００６６】
この実施例８、９、１０を実施例１〜７と同様に評価した。
〈比較例１〉
【００６７】
実施例１の染料をメチン系のディスパースイエロー31  純度50%にした以外は実施例１と同様にして捺染を行った。
〈比較例２〉
【００６８】
実施例３の染料をアントラキノン系のディスパースイエロー11  純度50%にした以外は実施例３と同様にして捺染を行った。比較例１、２も実施例と同様の後処理を行い評価した。
【００６９】
表２の結果より明らかなとおり、本画像形成方法、捺染現像剤により、帯電制御率、転写率、布濃度が高く、高解像な捺染布が得られた。
実施例３は染料のフラッシング処理を行っているため濃度が高く、実施例４は染料純度を上げているため更に濃度が高い。実施例5は分散媒に脂肪族炭化水素以外の溶媒を使用しているため、実施例４に比べて分散性がやや悪い。実施例６は水溶性樹脂量が多いため濃度がやや低い。実施例７は水溶性樹脂量が少ないため風合がやや低い。
実施例１０は二次転写前に中間転写ローラ上の画像にアイソパーHを吹きつけているため転写率が上がり画像濃度が向上した。
比較例の捺染現像剤は帯電制御性が悪く現像剤としての機能が出せなかった。
【００７０】
【表２】
2006208986.tif 000007
*濃度はX-Riteにより測定
*地汚れは地汚れ段階見本布による    5：最良、1：最悪
*風合は風合段階見本布による
5：布のみと同程度の柔らかさ、4：柔らかい、3：中程度、2：やや硬い、1：硬い
*平均粒径は島津製作所SA-CP3による
*解像性は、段階見本による    5：最良、1：最悪
*転写率はテープ剥離法による濃度から算出
転写率＝（転写前感光体上濃度−転写後感光体残濃度）／（転写前感光体上濃度）×100%
*帯電制御率は電着法により算出
*ΔEはX-Riteによりジャパンカラーとの色差を算出
【図面の簡単な説明】
【００７１】
【図１】本発明の画像形成方法の一例を示す概略構成図である。
【図２】本発明の画像形成装置でローラ式転写機使用装置の構成図である。
【図３】本発明の中間転写部材使用の画像形成装置の概略構成図である。
【図４】本発明の画像形成方法をタンデムカラー装置に適用した場合の装置構成図である。
【符号の説明】
【００７２】
１    帯電電圧付与部材
２    感光体
３    露光
４    現像ローラ
５    液体現像剤
６    リバースローラ
７    転写電圧付与部材（転写チャージャ）
８    捺染布
９    クリーニングブレード
１０    クリーニングローラ
１１    除電器
１２    転写電圧付与部材（転写ローラ）
１３    中間転写部材
１４    溶媒塗布噴霧装置
１５    布搬送ベルト
【図１】
2006208986.tif 000010
【図２】
2006208986.tif 000011
【図３】
2006208986.tif 000012
【図４】
2006208986.tif 000013